(57)【要約】【課題】乾式トナーを用いた電子写真方式のプリンター、ファックス、複写機、オンデマンド印刷機により印刷することができ、優れたトナー転写性を有する非塗工タイプの電子写真用転写紙を提供する。【解決手段】表面に顔料を主体とする塗工層を設けない電子写真用転写紙において、転写紙を構成するパルプの重量平均繊維長が０．５０ｍｍ〜０．７０ｍｍであり、紙中灰分が１０％〜２０％であることを特徴とする電子写真用転写紙。さらには転写紙の密度が０．９ｇ／ｃｍ3以上であること、表面の十点平均粗さ（Ｒｚ）が、１０μｍ〜２０μｍであること、湿潤紙力剤を含有することを特徴とした電子写真用転写紙。また、金属ロール−金属ロール間でカレンダー処理を行ったことを特徴とする電子写真用転写紙の製造方法。【選択図】  なし【特許請求の範囲】
【請求項１】
表面に顔料を主体とする塗工層を設けない坪量１２０ｇ／ｍ2〜２６０ｇ／ｍ2の電子写真用転写紙において、転写紙を構成するパルプの重量平均繊維長が０．５０ｍｍ〜０．７０ｍｍであり、紙中灰分が１０％〜２０％であることを特徴とする電子写真用転写紙。
【請求項２】
転写紙の密度が０．９ｇ／ｃｍ3以上であることを特徴とする請求項１記載の電子写真用転写紙。
【請求項３】
転写紙の表面の十点平均粗さ（Ｒｚ）が、１０μｍ〜２０μｍであることを特徴とする請求項１または２に記載の電子写真用転写紙。
【請求項４】
転写紙に湿潤紙力剤を含有することを特徴とする請求項１から３のいずれかに記載の電子写真用転写紙。
【請求項５】
請求項１から４記載の電子写真用転写紙において、金属ロール−金属ロール間でカレンダー処理を行ったことを特徴とする電子写真用転写紙の製造方法。
【発明の詳細な説明】
【技術分野】
【０００１】
本発明は、電子写真用転写紙およびその製造方法に関するものである。さらに詳しくは、乾式トナーを用いた電子写真方式のプリンター、ファックス、複写機、オンデマンド印刷機により印刷することができ、優れたトナー転写性を有する非塗工タイプの電子写真用転写紙に関するものである。
【背景技術】
【０００２】
電子写真方式による出力は、パーソナルコンピューターからの印刷やオンデマンド印刷の広がりにより、急速に拡大している。
【０００３】
これまで、高級なアウトプットメディアとしては昇華型熱転写方式が先行しており、医療における画像処理分野などで使用されてきたが、価格が高いことと印刷処理時間が長いことが普及の大きな問題点であった。
【０００４】
最近になって、解像度の飛躍的な向上とインク滴の微細化技術が相まって、インクジェットプリント方式が銀塩写真の画質に近づきつつあり、そのランニングコストの安さから幾つかのフォトシステムが市販されるに至っている。しかし、インクジェット方式は安価ではあるものの印刷処理時間が長く、高画質で多部数を得る目的には適さないという問題は解決されていない。
【０００５】
これに対して、比較的安価で印刷処理時間の短い電子写真方式は、従来のテキスト中心のアウトプットだけでなく、ビジュアルを重視したフルカラーのアウトプット方式としても注目されており、特に、従来の商業印刷用ほどの多部数を必要としない場合や可変情報をも盛り込めるオンデマンド印刷などへの利用性が高く、要望も大きい。その中でも特に、高級パンフレット、写真集、アルバム、あるいは簡易製本の表紙や綴じ込み写真などの用途として、ボリューム感が高く、印刷物に高級感の得られる電子写真用転写紙が必要とされている。
【０００６】
電子写真方式を採用する複写機やプリンタなどの中でも、画像再現性に富む高画質なフルカラー機器においては、４色のトナーを使用し画像を形成している。さらに、階調性、解像度を向上してより高精細な画像を得るために、トナーの粒子径は６〜１０μｍに小粒子化が図られ、さらなる画質向上を目標にした小粒子化技術の検討が今なお試みられている。当然、最終的にトナー画像を授受する転写紙側の影響も大きい。従来の転写紙を電子写真方式のフルカラー画像形成装置で印字した場合、転写紙を構成するパルプ繊維など表層の空隙部が大きいため、トナーの転写あるいは溶融定着時に際してトナーが繊維間の空隙に落ち込むこととなり、画質面で濃度の低下やモトル（画像の細かな濃淡ムラ）や粒状性（画像のざらつき）など階調性の低下が見られ、被転写材料である転写紙側にも問題を抱えていた。
【０００７】
さらに近年、ますます印刷速度が向上した電子写真方式の印刷機も実用化され、トナー画像と受像材の接触時間は短くなっている。そのため、これまでに考えられてきた転写紙の設計だけではトナー像の転写効率や印刷画質をさらに改善する技術として満足できず、特に表面に塗工層を設けない非塗工タイプの転写紙ではその制約が厳しくなっている。
【０００８】
トナー画像の転写紙への転写効率を向上させる技術として、転写紙の体積電気抵抗値や表面電気抵抗値、平滑度、空隙率を規定したり、塗工層を設ける事でそれらをさらに向上する試みが比較的長い間研究され、既にいくつか報告されている。
【０００９】
例えば、用紙の表面を高平滑化しトナー転写性向上による高画質化を図る方法（例えば、特許文献１）がとられていたが、高級印刷物としての画質を得るためには、転写紙の平滑度や密度のような単純な規定だけでは不十分と言える。また、用紙表層の空隙部に着目した方法として、画像解析装置で得られた二値化画像から円相当平均直径１０μｍ以上の空隙部位を抽出し、空隙率を規定以下とする情報記録用紙（特許文献２）が開示されているが、測定の原理から紙面の凹凸を二次元の面積的な点から捉えているに過ぎず、熱定着時に溶融したトナーが用紙にレベリングする際に重要な用紙厚み方向の凹凸による影響を十分に評価しているとは言えなかった。
【００１０】
一方、フルカラーの画像形成装置に対しては、表面に顔料を主体とする塗工層を設けた塗工紙タイプの記録用紙（例えば、特許文献３）が主流であるが、これらは塗工層強度や平滑度を高くすると筆記性に劣り、質感についても上質紙ライクな印象とは程遠くなる問題がある。さらに、塗工紙はコストが高いためオフィスやパーソナルなどでは使用頻度の高いモノクローム専用の転写紙と同様な使い方が出来ず、フルカラーで作成した原稿を出力する際に、その都度、画像印字装置内の用紙を入れ替える必要があり、ユーザーの利便性や在庫管理などに問題を生じていた。
【特許文献１】特開平５−３４１５５３号公報
【特許文献２】特開２００１−１８８３７８号公報
【特許文献３】特許第３４６４７２３号公報
【発明の開示】
【発明が解決しようとする課題】
【００１１】
本発明の目的は、乾式トナーを用いた電子写真方式のプリンター、ファックス、複写機、オンデマンド印刷機により印刷することができ、優れたトナー転写性を有する非塗工紙タイプの電子写真用転写紙を提供するものである。
【課題を解決するための手段】
【００１２】
本発明者は、上記に鑑み鋭意研究した結果、本発明の電子写真用転写紙を発明するに至った。
【００１３】
すなわち、表面に顔料を主体とする塗工層を設けない坪量１２０ｇ／ｍ2〜２６０ｇ／ｍ2の電子写真用転写紙において、転写紙を構成するパルプの重量平均繊維長が０．５０ｍｍ〜０．７０ｍｍであり、紙中灰分が１０％〜２０％であることを特徴とするものである。
【００１４】
また、転写紙の密度が０．９ｇ／ｃｍ3以上であることを特徴とするものである。
【００１５】
またさらに、転写紙の表面の十点平均粗さ（Ｒｚ）が、１０μｍ〜２０μｍであることを特徴とするものである。
【００１６】
加えて、転写紙に湿潤紙力剤を含有することを特徴としたものである。
【００１７】
また、上記の電子写真用転写紙を製造するに際し、金属ロール−金属ロール間でカレンダー処理を行ったことを特徴とする電子写真用転写紙の製造方法である。
【発明の効果】
【００１８】
以上より、本発明の電子写真用転写紙は、乾式トナーを用いた電子写真方式のプリンター、ファックス、複写機、オンデマンド印刷機により印刷することができ、優れたトナー転写性を有する。
【発明を実施するための最良の形態】
【００１９】
以下、本発明の電子写真用転写紙について、詳細に説明する。
【００２０】
電子写真方式は、半導体材料の上にオリジナルの潜像を形成した後、トナーによって目に見えるトナー像を形成する。このトナー像は負または正の電荷を有しており、これとは逆の電荷を持つ転写紙上に転写される場合と、一旦、中間転写材に転写された後にさらに転写紙上に転写される場合がある。転写紙へのトナーの転写は、逆に帯電したトナーと転写紙の静電力によって行なわれるが、実際は半導体材料または中間転写体上にあるトナー像と転写紙同士が、機械的圧力によって密着することも重要な役割を示している。高画質化を狙い、トナーは微細化の方向へ技術開発が進んでおり、その結果、トナー像を形成する画像層も薄層化している。
【００２１】
また感光装置のタンデムレイアウトなどにより、近年ますます印刷速度が向上し、毎分２０ページからさらに５０ページを超える電子写真方式の印刷機が実用化されている。そのため、トナー画像と受像材の接触時間はさらに短くなっており、トナー画像と転写紙の接触すなわち転写紙の密着性はトナーの転写効率を向上させるためますます重要となっている。加えて、転写紙上に積層された小粒径トナー画像は、加圧／加熱ロール間で熱圧力工程を経て定着され印刷物となるが、この際にトナー粒子は溶融し加圧されつつ転写紙表面にレベリングすることとなる。
【００２２】
本発明では、塗工層を設けない坪量１２０ｇ／ｍ2〜２６０ｇ／ｍ2の電子写真用転写紙を構成するパルプの繊維長を０．５０ｍｍ〜０．７０ｍｍとし、紙中灰分を１０％〜２０％とすることで、半導体材料または中間転写体上にあるトナー像と、受像材同士が機械的圧力によって密着する際に、柔軟で高平滑な転写紙が十分な密着性を発揮して従来に無い安定したトナー転写性を発現する。また、熱定着工程でのトナーの溶融とレベリング、定着に優れるため高品位な画像が得られる。
【００２３】
本発明で使用する転写紙は、その坪量が１２０ｇ／ｍ2〜２６０ｇ／ｍ2である。パルプの繊維長を０．５０ｍｍ〜０．７０ｍｍとし、紙中灰分を１０％〜２０％とした場合、転写紙の坪量が１２０ｇ／ｍ2を下回ると本発明で所望するボリューム感のある高級感にあふれる風合いや紙腰、手肉感といった特性が得られない。一方、２６０ｇ／ｍ2を上回ると転写紙の剛性が高まり、印刷機器内の搬送性が低下して紙詰まりが発生したり、熱容量が増大するためにトナーの熱定着能力に不足をきたすなどの問題が発生する。また同様に冊子や書籍の一部あるいは全てに使用した場合、加工時の折り割れや剛性の再拡大による違和感などの問題が生ずる。
【００２４】
転写紙として密着性を確保し優れた画像を得るためには、パルプの繊維長は０．５０ｍｍ〜０．７０ｍｍとすることが必要で、０．７０ｍｍを越えると転写紙の表面性が悪化して、トナー粒子の転写性に劣り、溶融後のレベリングでも均質な表面層を形成できないため十分な画質が得られない。また０．５０ｍｍを下回ると画質の点では一般に良好となるが、印刷機器や印刷画像の条件によってはトナーブリスタを発生させる場合がある。ここでトナーブリスタとは、積層されたトナー層中の空隙やトナー層と転写紙界面に存在する空気がトナーの加熱溶融に際して膨張し、転写紙面ではトナー膜が破裂したような様相を呈する欠陥を言う。本来この膨張した空気は、転写紙表層の粗さや透気性を利用して解放されるべきであるが、転写紙の特性からその抜け道が閉ざされるために溶融トナー層を破壊するものと考えられている。また、湿紙状態での強度が低下するため安定に抄造することが難しくなり、また転写紙となった際にはその紙癖が悪化して機器内の搬送性・走行性に支障をきたしたり印刷後のカールなどが問題となってくる。なおここでの重量平均繊維長は、パルプ繊維長測定機カヤーニＦＳ−２００（Ｍｅｔｓｏ社製）で測定したものである。
【００２５】
さらに本発明の転写紙では、紙中灰分が１０％〜２０％であることが必要である。１０％を下回ると転写紙の剛度が高く機器内での密着性が確保できず、またカレンダー処理による平滑化の効果を受けにくく、転写紙表面の繊維間の隙間が多くなるため高画質な画像が望めない。一方、灰分が２０％を越えると、剛度や表面性の点では望ましい範囲に入るものの、機器内での搬送に伴って填料などの灰分が脱落しやすくなり、紙粉となって機器内を汚染し画像欠点を生じたり、転写紙の搬送性・走行性を阻害してしまう。
【００２６】
本発明の転写紙は、転写紙の密着性ならびに熱圧力工程での熱伝導性を向上するために、転写紙の密度が０．９ｇ／ｃｍ3以上であることが望まれる。０．９ｇ／ｃｍ3未満の場合、本発明のような坪量１２０ｇ／ｍ2〜２６０ｇ／ｍ2の転写紙では、加熱ロールから与えられる熱量が短時間でトナー粒子を十分に溶融定着することが出来なくなる。
【００２７】
さらに、本発明の転写紙では転写紙表面の微細な凹凸の平均値を表す十点平均粗さ（Ｒｚ）が、１０μｍ〜２０μｍであることが望まれる。十点平均粗さ（Ｒｚ）が１０μｍより小さい場合、積層されたトナー層の空隙に存在する空気が転写紙表層に沿って解放されるべき抜け道が閉ざされる事となり、トナーブリスタが発生してしまう。また２０μｍを越えると、トナーブリスタには問題ないものの、転写紙の表面性が低下するためトナーの転写性が低下し、画像の細かな濃淡ムラや画像のザラツキなどが目立ち、本発明が所望とする高品質な画像を再現できなくなる。なお、ここで言う十点平均粗さ（Ｒｚ）はＪＩＳ  Ｂ０６０１（１９９４）に準拠したもので、具体的には小坂研究所製三次元表面粗さ計を使用し、基準長さ２．５ｍｍ、評価長さ１２．５ｍｍとして得た測定値である。十点平均粗さ（Ｒｚ）は、山谷の最も高い山頂から５番目までの標高の絶対値の平均値と、最も低い谷底から５番目までの標高の絶対値の平均値との和を求めたもので、溶融トナーのレベリングによる転写紙表層の被覆程度を推定するのに好適であり、測定区間全域の山谷の平均粗さを示す算術平均粗さ（Ｒａ）や特異的な山谷の大きさをも反映してしまう最大高さ（Ｒｙ）とは異なるものである。
【００２８】
本発明の転写紙の製造に際しては、湿潤紙力剤が含有される事が望ましい。転写紙の密着性や表面の粗さを高いレベルで維持するため、用いるパルプの繊維長を０．５０ｍｍ〜０．７０ｍｍとし、あわせて紙中灰分を１０％〜２０％となるようにした場合、抄紙機上で湿った状態にある紙匹の強度は低下する。特に坪量が１２０ｇ／ｍ2〜２６０ｇ／ｍ2に高まった場合、抄紙機の製造速度を低下しても紙匹の自重による断紙の危険性が高く、安定した連続的な製造が著しく困難となる。この場合、湿潤状態でもある程度の紙力増強作用が望まれる湿潤紙力剤の含有が効果的である。
【００２９】
また、本発明の転写紙の製造にあたっては、抄紙機上に併設されるオンマシンカレンダー設備やオフラインのカレンダー設備によるカレンダー処理が可能であるが、金属ロール−金属ロール間での処理が望ましい。金属ロール−金属ロール間でカレンダー処理した場合、カレンダー装置に付加した加重は高加重となっても狭いニップ幅を維持する金属ロールのニップ間で効果的に作用するため、転写紙の厚み方向の変動ムラが解消される。これに対して、転写紙の画像形成面に樹脂ロールやロングニップカレンダーなど樹脂ベルトを使用したり、樹脂ロールあるいは樹脂ベルトに対向して加熱金属ロールを組み合わせたようなカレンダーを使用した場合、同一の総荷重を付加した金属ロール−金属ロールによるカレンダ処理と比較して、カレンダニップ部分のニップ幅が広くなり付加加重が分散することとなり、比較的に長波長周期で現れる転写紙の厚みムラは是正されないため、結果として転写紙の密着性や熱定着特性に劣って高級な電子写真用転写紙としては不充分となり、金属ロール−金属ロール間でのカレンダー処理が必要である。
【００３０】
本発明で言うパルプの原料としては、ＬＢＫＰ（広葉樹晒クラフトパルプ）、ＮＢＫＰ（針葉樹晒クラフトパルプ）、ＬＢＳＰ（広葉樹晒亜硫酸パルプ）、ＮＢＳＰ（針葉樹晒亜硫酸パルプ）など従来から知られている化学パルプの何れも使用できる。さらに、古紙パルプ、ＧＰ（グランドパルプ）やＴＭＰ（サーモメカニカルパルプ）等各種の機械パルプ、さらには非木材パルプや合成パルプについても転写紙としての特性や高品位な画像再現性を損なわない範囲で併用可能であるが、高品質な画像再現性を得る目的では高白色度で異物のほとんど認められないバージンパルプの使用が望ましい。
【００３１】
本発明において、使用できる内添填料としては、例えば、炭酸カルシウム、炭酸マグネシウム、カオリン、デラミネーティッドカオリン、焼成カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、合成非晶質シリカ、コロイダルシリカ、カチオン修飾したコロイダルシリカ、水酸化アルミニウム、アルミナ、アルミナ水和物、リトポン、ゼオライト、加水ハロサイト、水酸化マグネシウムなどの白色無機顔料、有機顔料などが挙げられる。これらの填量はＪＩＳ  Ｐ８１２５に従った紙中灰分が１０〜２０質量％となるように添加される。
【００３２】
本発明の電子写真用転写紙を製造する際に使用する内添サイズ剤としては、例えば、酸性抄紙の場合には、ロジンサイズ剤、中性抄紙の場合には、アルキルケテンダイマー、アルケニル無水コハク酸、中性ロジンサイズ剤、カチオン性スチレンアクリル、高級脂肪酸塩、パラフィンワックスなどが挙げられる。
【００３３】
本発明の電子写真用転写紙を製造する際に使用する紙料中には、この他に本発明の所望の効果を損なわない範囲で、従来から使用されている各種の歩留まり向上剤、アニオン性、ノニオン性、カチオン性あるいは両性のろ水性向上剤、紙力向上剤などの抄紙用内添助剤が必要に応じて適宜選択し使しても良い。例えば、各種の澱粉、ポリアクリルアミド、ポリエチレンイミン、ポリアミン、ポリビニルアミン、ポリアミド・ポリアミン、尿素ホルマリン樹脂、メラミンホルマリン樹脂、植物ガム、ポリビニルアルコール、ラテックス、ポリエチレンオキサイド、ポリアミド樹脂の内の１種あるいは２種以上が適宜組み合わされて使用される。さらに、硫酸バンド、塩化アルミニウムなどの定着剤、染料、蛍光染料、スライムコントロール剤、消泡剤などを挙げることができる。
【００３４】
本発明の電子写真用転写紙の表面には、酸化澱粉、エーテル化澱粉、エステル化澱粉、カチオン澱粉、燐酸澱粉、燐酸エステル化澱粉などの加工澱粉、変性澱粉、カゼイン、ポリビニルアルコールなどのバインダー、スチレン／アクリル酸系共重合体、スチレン／メタアクリル酸系共重合体、アクリロニトリル／ビニルホルマール／アクリル酸エステル共重合体、スチレン／マレイン酸共重合体などの表面サイズ剤、エチレン−尿素樹脂などの寸法安定化剤、塩化ナトリウム、塩化カリウムなどの無機導電剤、有機導電剤、界面活性剤、顔料、染料をサイズプレス処理することも勿論可能である。
【００３５】
上記のバインダーおよび表面サイズ剤などを付加する装置としては、コンベンショナルサイズプレス、ゲートロールサイズプレス、あるいはメタードフィルムトランスファー方式のサイズプレス、ロッドコーター、ビルブレードコーター、ショートドウェルコーター、ブレードコーター、エアナイフコーター、カーテンコーターなどを好適に用いることができる。
【００３６】
本発明の電子写真転写紙の抄紙方法において、抄紙機は、長網抄紙機、ツインワイヤー抄紙機、コンビネーション抄紙機、丸網抄紙機、ヤンキー抄紙機など製紙業界で公知の抄紙機を適宜使用できる。
【００３７】
本発明における電子写真用転写紙は、コピー、プリンター、オンデマンド印刷機、ファックスなどの出力機用の乾式電子写真用転写紙としての使用に留まらず、湿式電子写真用転写紙、オフセット印刷用紙、グラビア印刷用紙、熱転写受像紙として使用することが可能である。また、印刷用途と反対面に、粘着剤層を塗工して、ラベル用途に適用することも可能である。
【実施例】
【００３８】
以下に、本発明の実施例を挙げて説明するが、本発明はこれらの例に限定されるものではない。また、実施例において示す「％」は、特に明示しない限り質量％を示す。
【００３９】
（実施例１）
ＬＢＫＰが８５％、ＮＢＫＰを１５％となるよう混合したパルプを叩解し、重量平均繊維長が０．５０ｍｍとなる原料パルプスラリーを得た。この原料パルプスラリーに軽質炭酸カルシウムを紙中灰分が２０％となるように添加し、さらに、乾燥紙力剤としてカチオン化澱粉１．１％、湿潤強度剤としてポリアミドポリアミンエピクロルヒドリン樹脂０．２％、アルキルケテンダイマーサイズ剤０．１５％を、また歩留まり向上およびろ水性向上のためにポリアクリルアミド系リテンションエイドを添加した抄紙原料を調成した。この抄紙原料を長網抄紙機に導いて坪量２１０ｇ／ｍ2となるように抄造し、引き続き、酸化澱粉６．０％、スチレンアクリル系表面サイズ剤０．２％、食塩０．３％、蛍光増白剤０．０５％、水９３．４５％からなる表面サイズプレス液によりサイズプレス処理し、しかる後に金属ロール−金属ロールを有するオンマシンカレンダー設備によってカレンダー処理を行い、実施例１の転写紙を製造した。
【００４０】
（実施例２）
軽質炭酸カルシウムを紙中灰分が１０％となるよう調成した以外は実施例１と同様にして、実施例２の転写紙を製造した。
【００４１】
（実施例３）
混合パルプの叩解後の重量平均繊維長が０．７０ｍｍである原料パルプスラリーを使用した以外は実施例１と同様にして、実施例３の転写紙を製造した。
【００４２】
（実施例４）
軽質炭酸カルシウムを紙中灰分が１０％となるよう添加した以外は実施例３と同様にして、実施例４の転写紙を製造した。
【００４３】
（実施例５）
金属ロール−金属ロールを有するオンマシンカレンダー設備によるカレンダー処理の付加加重を軽減した以外は実施例１と同様にして、実施例５の転写紙を製造した。
【００４４】
（実施例６）
金属ロール−金属ロールを有するオンマシンカレンダー設備によるカレンダー処理の付加加重を、実施例５よりもさらに軽減した以外は実施例１と同様にして、実施例６の転写紙を製造した。
【００４５】
（実施例７）
転写紙の坪量が１２０ｇ／ｍ2となるように抄造した以外は実施例１と同様にして、実施例７の転写紙を製造した。
【００４６】
（実施例８）
転写紙の坪量が１２０ｇ／ｍ2となるように抄造した以外は実施例４と同様にして、実施例８の転写紙を製造した。
【００４７】
（実施例９）
転写紙の坪量が２６０ｇ／ｍ2となるように抄造した以外は実施例１と同様にして、実施例９の転写紙を製造した。
【００４８】
（実施例１０）
転写紙の坪量が２６０ｇ／ｍ2となるように抄造した以外、実施例４と同様にして、実施例１０の転写紙を製造した。
【００４９】
（実施例１１）
湿潤強度剤であるポリアミドポリアミンエピクロルヒドリン樹脂を未使用とした以外、実施例１と同様に調成した抄紙原料を長網抄紙機に導き、坪量２１０ｇ／ｍ2となるように各種操業条件を調節して抄造し、実施例１１の転写紙を得た。ただし、抄紙機上の紙匹強度が十分ではなかっため、しばしば製造中に断紙が発生し、製造安定性という点では一歩劣る状態であった。
【００５０】
（実施例１２）
金属ロール−金属ロールを有するオンマシンカレンダー設備に替え、樹脂ロール−加熱金属ロール（ロール温度１５０℃）を有するカレンダー設備によりカレンダー処理を行った以外は実施例１と同様にして、実施例１２の転写紙を製造した。
【００５１】
（実施例１３）
金属ロール−金属ロールを有するオンマシンカレンダー設備に替えて、ロングニップを実現する加圧シュー機構を備えた樹脂ベルトロール（シュー幅２００ｍｍ）−加熱金属ロール（ロール温度１５０℃）カレンダー設備によりカレンダー処理を行った以外は実施例１と同様にして、実施例１３の転写紙を製造した。
【００５２】
（比較例１〜２）
転写紙の坪量が１１４ｇ／ｍ2となるように抄造した以外は実施例１と同様にして比較例１の転写紙を、また坪量が２６５ｇ／ｍ2となるように抄造した以外は実施例１と同様にして比較例２の転写紙を製造した。
【００５３】
（比較例３〜４）
混合パルプの叩解後の重量平均繊維長が０．４４ｍｍであった原料パルプスラリーを使用した以外は実施例１と同様にして比較例３の転写紙を、また混合パルプの叩解後の重量平均繊維長が０．７５ｍｍであった原料パルプスラリーを使用した以外は実施例１と同様にして比較例４の転写紙を製造した。
【００５４】
（比較例５〜６）
軽質炭酸カルシウムを紙中灰分が７％となるよう添加した以外は実施例１と同様にして比較例５の転写紙を、また軽質炭酸カルシウムを紙中灰分が２５％となるよう添加した以外は実施例１と同様にして比較例６の転写紙を製造した。
【００５５】
【表１】
2005309154.tif 000002
【００５６】
【表２】
2005309154.tif 000003
【００５７】
上記により製造した実施例１〜１３および比較例１〜６の電子写真用転写紙について、以下の測定方法により、十点平均粗さ（Ｒｚ）、画像むら、風合いおよび手肉感、印刷機内搬送性、紙粉発生量を測定した。その評価結果を表１および表２に示す。
【００５８】
１）十点平均粗さ（Ｒｚ）
小坂研究所製の触針式三次元表面粗さ計を使用し、基準長さ２．５ｍｍ、評価長さ１２．５ｍｍの条件で測定した。なお、評価結果は８ヶ所を測定した平均値である。
【００５９】
２）画像むら
キヤノン製：ＣＰ−２１５０機でブラック、シアン、マゼンタ、イエローのソリッド画像をＡ４縦目の白紙試料を横通しすることにより印刷した。画像の印刷むらを以下の５段階で目視評価した。高級印刷物としては３以上の評価が必要である。
「５」：各色共に画像むらが全く無い。
「４」：一部の色でわずかに画像むらが見られる。
「３」：二つ以上の色でわずかに画像むらが見られる。
「２」：各色共に部分的に画像むらが見られる。
「１」：各色共に全面的な画像むらがみられる。
【００６０】
３）印刷画質
キヤノン製：ＣＰ−２１５０機で風景および人物を組み合わせた評価用画像を印刷し、光沢感などがグロス調の高級な印刷物として感じるか否かを以下の５段階に評価した。高級印刷物としては３以上の評価が必要である。
「５」：印刷部分の光沢感に優れ、印画紙写真に迫る冴えた印刷物と感じられる。
「４」：印刷部分の光沢感が高く、アート紙に迫る格調高い印刷物に感じられる。
「３」：印刷部分の光沢感があり、コート紙ライクになめらかで上品な印刷物と感じる。
「２」：印刷部分の光沢感は低く、マット調の印刷物のように感じられる。
「１」：印刷部分にザラツキが認められ、画像の質感を上手く表現されていない。
【００６１】
３）ボリューム感
評価画像を印字した印刷物を作成し、印刷物単枚の風合いや手肉感を触感し、ボリュウム感ある高級な印刷物として感じるか否かを以下の５段階で評価した。高級印刷物としては３以上の評価が必要である。
「５」：ボリューム感に溢れる手触りで、写真集や画集、アルバムなどに使用できる重厚な手肉感を持つ。
「４」：ボリューム感の高い手触りで、写真を主体とするパンフレットやカタログなどに使用可能なしっかりした手肉感を持つ。
「３」：ボリューム感が感じられ、書籍の綴じ込み写真や雑誌の表紙などにも用いられる手肉感を持つ。
「２」：ボリューム感に劣り、通常の上質コピー用紙などと同等の手肉感に留まる。
「１」：ボリューム感に乏しく、高級印刷物としては適さない貧弱な手肉感を与える。
【００６２】
４）印刷機内搬送性と紙粉
キヤノン製：ＣＰ−２１５０機でによりＡ４サイズの転写紙を２００枚印刷し、印刷時の機器内での紙詰まり状況と印刷終了後の機内に付着した紙粉量を総合的に５段階評価した。評価が３以上であれば実用レベルと言える。
「５」：紙詰まりなく、紙粉もほとんど認められずトラブルは発生しない。
「４」：紙詰まりなく、紙粉は若干認められるもののトラブルは発生しない。
「３」：紙詰まりは２枚以下であり、紙粉量は少なくトラブルが頻発する懸念はない。
「２」：紙詰まりが３枚〜９枚発生するか、紙粉量が多く悪影響を及ぼす懸念がある。
「１」：紙詰まりが１０枚以上頻発し、紙粉量も多くトラブルが頻発する懸念が大きい。
【００６３】
５）製造安定性
抄紙機による転写紙の製造にあたっては、各種の操業条件を適切に調整・監視しながら製造するが、そのときの操業安定性を５段階に評価した。評価が２以下の場合、商業上の実用レベルには無く、転写紙の品質を一定以上に維持しつつ安定に製造を続けることが難しい。
「５」：抄紙機上の紙匹の状態が安定で、通常の製造条件で問題なく安定に製造できる。
「４」：抄紙機上の紙匹は概ね安定であり、操業条件の調整により安定に製造が行える。
「３」：抄紙機上の紙匹は多少不安定であるが、操業条件の調整により製造が可能である。
「２」：抄紙機上の紙匹の状態が不安定で、操業条件を調整してもしばしば断紙が発生する。
「１」：抄紙機上の紙匹の強度が低く、操業条件の調整による対応が難しく、頻繁に断紙が発生する。
【００６４】
評価：
実施例１〜５ならびに実施例７〜１１は、坪量、重量平均繊維長、紙中灰分量が本発明中の範囲にあり、転写紙の十点平均粗さ（Ｒｚ）、密度が本発明の条件を満たしている。これら転写紙の印刷画像品質は高く、高級な印刷物との印象を満足し、加えて製造における問題もないく、バランスの取れた結果となっている。ここで、カレンダー処理を軽減し転写紙の密度が０．９ｇ／ｃｍ3を下回った実施例６は、印刷画質が低下し、実用上に問題はないものの高級な印刷物と言う印象の点では若干劣る結果となった。また、カレンダー処理するロールを金属ロール−金属ロールから樹脂ロール−加熱金属ロールあるいは樹脂ベルトロール−加熱金属ロールに替えた実施例１２〜１３については、印刷画質の点で実用上に問題はないものの高級な印刷物と言う印象は金属ロール−金属ロールを使用した場合より劣る結果となった。さらに、湿潤強度剤を未使用とした実施例１１では、転写紙の品質に大きな影響はなかったものの、抄紙機での製造安定性という点は多少問題となる結果でもあった。一方、比較例１〜６は、坪量、重量平均繊維長、紙中灰分量のいずれかかが本発明の範囲外となっているが、印刷画像にムラがあり実用上問題であったり、印刷画質が低く印刷物の印象が高級印刷物とは感じられない、あるいは画像品質が高い場合でもトナーブリスタを併発する、またあるいは抄紙機上の紙匹強度が弱く断紙が発生し製造安定性の点で問題あるなど、本発明が所望とするところの転写紙を得ることができなかった。
【産業上の利用可能性】
【００６５】
様々な印刷領域において、電子写真用転写紙として用いることができる。